Brevet FR3086202A1 — publié le 20200327

Description Titre de l'invention : Documents de sécurité et dispositifs de sécurité comprenant des compositions absorbant l'infrarouge Domaine technique [0001] La présente invention se rapporte à des documents de sécurité, des dispositifs de sécurité sur des documents de sécurité, et des procédés de production de tels dispositifs de sécurité. En particulier, les documents de sécurité et les dispositifs de sécurité comportent une composition absorbant l'infrarouge comprenant des particules d'oxyde de tungstène dopé ou en phase Magnéli. L'invention se rapporte également à des procédés de détection ou d'inspection de documents de sécurité qui comportent la composition absorbant l'infrarouge. Arrière-plan de l'invention [0002] Il est important que des documents de sécurité tels que des billets de banque, des cartes de crédit, des documents d'identité (y compris des passeports), des titres fonciers, des certificats d'actions et d'études, des matériaux d'emballage pour produits de grande valeur, des étiquettes de sécurité et des cartes de sécurité soient difficiles à reproduire par des faussaires et soient pourvus d'articles permettant leur authentification. [0003] Un certain nombre de stratégies différentes ont été divulguées pour sécuriser et au- thentifier de tels documents de sécurité. L'utilisation de films polymères en tant que substrats offre un avantage inhérent, en raison de la difficulté accrue à copier et à imprimer sur de tels matériaux sensibles à la température et en raison de la possibilité d'incorporer une variété d'articles de sécurité visibles et cachés, comportant des fenêtres transparentes proéminentes, des articles optiquement actifs et des images fantômes. 100041 Des matériaux absorbant l'infrarouge ont également été utilisés depuis longtemps pour renforcer la sécurité des billets de banque. Lorsqu'elles sont irradiées avec un rayonnement infrarouge, des parties du billet de banque recouvertes de telles compositions semblent sombres sous une caméra infrarouge. Ainsi, par exemple, les compositions peuvent faire partie d'un article, tel qu'un élément de conception imprimé apparent qui est visible à la lumière du jour, mais qui peut également être détecté en tant qu'article masqué sous rayonnement infrarouge. Des propriétés d'absorption dans l'infrarouge de documents de sécurité peuvent également être exploitées pour faciliter l'inspection et la détection par une machine de documents tels que des billets de banque. 100051 Traditionnellement, des compositions absorbant l'infrarouge pour des articles de 2 sécurité comprennent du noir de carbone, qui présente le désavantage d'avoir une couleur noire. En pratique, le noir de carbone convient donc mieux à des articles noirs imprimés en creux, bien que le noir de carbone puisse également être mélangé avec d'autres couleurs pour produire un article avec un aspect « sale ». D'autres matériaux absorbant l'infrarouge, comportant des oxydes métalliques tels que des oxydes d'étain dopés (par exemple l'oxyde d'indium-étain) et des colorants tels que des composés organiques chlorés (par exemple la gamme Epolight de Epolin lnc) ont également une absorption forte non souhaitée dans le spectre de lumière visible. Cela produit typiquement une coloration marquée (par exemple, verte pour la gamme Epolight) lorsque le matériau est utilisé à une charge suffisante pour un article de sécurité absorbant l'infrarouge efficace. De plus, certains matériaux absorbant l'infrarouge peuvent avoir une faible résistance chimique ou adhérence. [0006] À cc titre, l'utilisation de compositions absorbant l'infrarouge sur des documents de sécurité a été précédemment limitée à ces articles de sécurité adaptés pour tolérer ces inconvénients. Dans d'autres cas, des articles de sécurité absorbant l'infrarouge ont été fournies, niais l'absorption caractéristique dans l'infrarouge est inférieure à celle souhaitée en raison de la nécessité de maintenir de faibles charges de matériaux absorbants colorés. Il existe donc un besoin permanent de nouveaux documents de sécurité, d'articles de sécurité sur de tels documents, et de procédés de détection ou d'inspection de tels documents, qui remédient au moins partiellement à un ou à plusieurs des lacunes mentionnées ci-dessus ou fournissent une alternative utile. [0007] Une référence ici à un document de brevet ou à une autre matière qui est donné(e) en tant qu'art antérieur ne doit pas être considérée comme une reconnaissance que le document ou la matière était connu(e) ou que les informations qu'il/elle contient faisaient partie des connaissances générales courantes à la date de priorité de l'une des revendications. Résumé de l'invention [0008] Conformément à un premier aspect, l'invention fournit un document de sécurité ayant une fenêtre transparente, le document de sécurité comprenant : un substrat polymère ; et une composition absorbant l'infrarouge appliquée sur ou incorporée dans le substrat au niveau de la fenêtre, la composition absorbant l'infrarouge comprenant des particules d'oxyde de tungstène dopé ou en phase Magnéli. [0009] En raison de la composition absorbant l'infrarouge, la fenêtre du document de sécurité, ou un dispositif de sécurité sur celle-ci, dans certains modes de réalisation, peut être détecté(e) ou inspecté(e) par un dispositif de balayage infrarouge d'une machine de traitement ou d'inspection du document de sécurité. [0010] Conformément à un deuxième aspect, l'invention fournit un procédé de détection ou 3 d'inspection d'un document de sécurité selon le premier aspect, le procédé comprenant le fait : d'irradier la fenêtre avec une lumière comprenant au moins un rayonnement infrarouge ; et de détecter le rayonnement infrarouge transmis à travers ou réfléchi par la fenêtre et/ou un dispositif de sécurité sur celle-ci. [0011] On a découvert de manière surprenante que la composition absorbant l'infrarouge selon l'invention fournissait une forte absorption de rayonnement d'absorption dans l'infrarouge proche, que les inventeurs jugeaient suffisant pour permettre une détection de billets de banque, ayant des fenêtres revêtues par la composition ou incorporant celle-ci, en utilisant certains dispositifs de balayage infrarouges, comportant certains capteurs classiques conçus pour détecter des billets de banque en papier. De telles fenêtres conservent une transparence acceptable et une faible coloration visible en dépit de l'excellente absorption dans l'infrarouge. Des efforts antérieurs à ce jour n'ont pas fourni de revêtements de fenêtre absorbant suffisamment l'infrarouge niais transparent convenablement pour permettre d'avoir une capacité de détection par de tels capteurs. [0012] Dans certains modes de réalisation des premier et deuxième aspects, les particules d'oxyde de tungstène dopé ou en phase Magnéli sont présentes à une charge comprise entre environ 0,12 g/m2 et environ 1,2 g/m2, de préférence entre environ 0,5 g/m2 et environ 0,75 g/m2. [0013] Dans certains modes de réalisation des premier et deuxième aspects, les particules d'oxyde de tungstène dopé ou en phase Magnéli sont présentes à une charge suffisante pour absorber au moins 20%, de préférence au moins 25%, par exemple au moins 30%, d'une intensité d'au moins une longueur d'onde d'un rayonnement infrarouge, de préférence d'un rayonnement infrarouge proche, lorsque la lumière comprenant le rayonnement infrarouge est transmise à travers la fenêtre. [0014] Dans certains modes de réalisation des premier et deuxième aspects, la fenêtre est une fenêtre de bord, telle qu'une fenêtre bord à bord. De telles grandes fenêtres sont de plus en plus populaires dans la conception de billets de banque, mais présentent des difficultés accrues pour la capacité de détection des billets de banque en raison de la surface transparente accrue. Dans certains modes de réalisation des premier et deuxième aspects, le substrat est un substrat polymère transparent. [0015] Dans certains modes de réalisation des premier et deuxième aspects, la composition absorbant l'infrarouge est appliquée sur la fenêtre sous forme de revêtement transparent. Le revêtement transparent peut recouvrir entièrement la fenêtre sur au moins un côté. Le revêtement transparent peut comprendre une matrice d'un liant ou d'un vernis transparent. [0016] Dans certains modes de réalisation, le revêtement transparent comprend en outre des nanoparticules d'oxyde métallique à une charge suffisamment élevée pour fournir un contraste entre un indice de réfraction du revêtement et un indice de fraction du substrat ou de toute couche en relief de surface sur celui-ci. Dans certains de ces modes de réalisation, le revêtement remplit des formations à structure tridimensionnelle d'une couche en relief de surface sur le substrat, où le contraste maintient un effet optique visible des formations. Les nanoparticules d'oxyde métallique ne sont de préférence pas des particules d'un oxyde de tungstène. Les nanoparticules d'oxyde métallique peuvent comprendre de manière appropriée au moins l'un du dioxyde de titane, du dioxyde de zirconium, de l'oxyde de zinc, de l'oxyde d'étain et de l'oxyde de cérium. Les nanoparticulcs d'oxyde métallique peuvent comprendre au moins l'un du dioxyde de titane et du dioxyde de zirconium. [0017] L'inclusion des nanoparticules d'oxyde métallique pour augmenter l'indice de ré- fraction du revêtement peut avantageusement permettre de conserver un effet optique visible, tel qu'un effet diffractif, des formations tout en permettant de conserver la transparence et le pouvoir absorbant dans l'infrarouge du revêtement de fenêtre. [0018] Dans certains modes de réalisation du deuxième aspect, le rayonnement infrarouge comprend un rayonnement infrarouge proche. [0019] Dans certains modes de réalisation du deuxième aspect, la détection du rayonnement infrarouge comprend la mesure d'une intensité du rayonnement infrarouge transmis à travers ou réfléchi par la fenêtre ou un dispositif de sécurité sur celle-ci. Dans certains de ces modes de réalisation, la détection du rayonnement infrarouge comprend la mesure d'une intensité du rayonnement infrarouge transmis à travers la fenêtre. Tel qu'utilisée ici, l'intensité du rayonnement infrarouge peut être mesurée en tant qu'intensité absolue, ou en tant qu'intensité du rayonnement infrarouge par rapport à d'autres composantes de longueur d'onde de la lumière. [0020] Conformément à un troisième aspect, l'invention fournit un dispositif de sécurité sur un substrat pour un document de sécurité, le dispositif de sécurité comprenant : des formations à structure tridimensionnelle dans une couche en relief de surface sur le substrat ; et un revêtement transparent qui remplit les formations de la couche en relief de surface, où : a) au moins l'un(e) de la couche en relief de surface et du revêtement comprend une composition absorbant l'infrarouge comprenant des particules d'oxyde de tungstène dopé ou en phase Magnéli ; et b) l'un(e) de la couche en relief de surface et du revêtement comprend des nanoparticules d'oxyde métallique à une charge suffisamment élevée pour qu'un contraste entre un indice de réfraction du revêtement et un indice de réfraction de la couche en relief de surface maintienne un effet optique visible des formations. [0021] L'inclusion à la fois de la composition absorbant l'infrarouge et des nanoparticules d'oxyde métallique dans le même dispositif de sécurité, selon l'invention, peut avantageusement augmenter le niveau de sécurité global du dispositif de sécurité, à mesure que le dispositif peut présenter à la fois des effets optiques visibles et une caractéristique détectable par infrarouge masquée. En variante ou en plus, l'effet optique visible du dispositif de sécurité peut être prévu sur une fenêtre d'un billet de banque, avec la composition absorbant l'infrarouge permettant une détection améliorée du billet de banque en utilisant certains dispositifs de balayage infrarouge. En outre, le rc vêtement transparent peut protéger les formations responsables de l'effet optique visible contre des dommages physiques et le soulèvement mécanique frauduleux. [0022] Conformément à un quatrième aspect, l'invention fournit un procédé de production d'un dispositif de sécurité sur un substrat pour un document de sécurité, le procédé comprenant le fait : de produire des formations à structure tridimensionnelle dans une couche en relief de surface sur le substrat ; et de produire un revêtement transparent qui remplit les formations de la couche en relief de surface, où : a) au moins l'un(e) de la couche en relief de surface et du revêtement comprend une composition absorbant l'infrarouge comprenant des particules d'oxyde de tungstène dopé ou en phase Magnéli ; et b) l'un(e) de la couche en relief de surface et du revêtement comprend des nanoparticules d'oxyde métallique à une charge suffisamment élevée pour qu'un contraste entre un indice de réfraction du revêtement et un indice de réfraction de la couche en relief de surface maintienne un effet optique visible des formations. [0023] Dans certains modes de réalisation des troisième et quatrième aspects, le substrat est un substrat polymère transparent. Le dispositif de sécurité peut être sur une fenêtre du document de sécurité. [0024] Dans certains modes de réalisation des troisième et quatrième aspects, le substrat est un substrat polymère opaque. Un exemple d'un substrat polymère opaque est fourni dans la demande de brevet Australien 2017901840 du demandeur, dont le contenu est incorporé ici à titre de référence. [0025] Dans certains modes de réalisation des troisième et quatrième aspects, le revêtement comprend la composition absorbant l'infrarouge comprenant des particules d'oxyde de tungstène dopé ou en phase Magnéli, et le revêtement comprend également les nanoparticules d'oxyde métallique. [0026] Dans d'autres modes de réalisation des troisième et quatrième aspects, la couche en relief de surface comprend la composition absorbant l'infrarouge comprenant des particules d'oxyde de tungstène dopé ou en phase Magnéli, et le revêtement comprend les nanoparticules d'oxyde métallique. [0027] Dans certains modes de réalisation des troisième et quatrième aspects, les particules d'oxyde de tungstène dopé ou en phase Magnéli sont présentes à une charge comprise entre environ 0,12 g/m2 et environ 1,2 g/m2, de préférence entre environ 0,5 g/m2 et environ 0,75 g/m2. [0028] Dans certains modes de réalisation des troisième et quatrième aspects, les particules 6 d'oxyde de tungstène dopé ou en phase Magnéli sont présentes à une charge suffisante pour absorber au moins 20%, de préférence au moins 25%, par exemple au moins 30%, d'une intensité d'au moins une longueur d'onde d'un rayonnement infrarouge, de préférence d'un rayonnement infrarouge proche, lorsque la lumière comprenant le rayonnement infrarouge est transmise à travers le dispositif de sécurité. [0029] Dans certains modes de réalisation des troisième et quatrième aspects, l'effet optique est un effet diffractif. [0030] Dans certains modes de réalisation des troisième et quatrième aspects, les nano- particules d'oxyde métallique ne sont pas des particules d'un oxyde de tungstène. Les nanoparticules d'oxyde métallique peuvent comprendre de manière appropriée au moins l'un du dioxyde de titane, du dioxyde de zirconium, de l'oxyde de zinc, de l'oxyde d'étain et de l'oxyde de cérium. Les nanoparticules d'oxyde métallique peuvent comprendre au moins l'un du dioxyde de titane et du dioxyde de zirconium. [0031] Dans certains modes de réalisation des troisième et quatrième aspects, le revêtement comprend une matrice d'un liant ou d'un vernis transparent. Dans certains modes de réalisation des troisième et quatrième aspects, les nanoparticules d'oxyde métallique sont dispersées dans une matrice transparente sur toute l'épaisseur de la couche en relief de surface ou du revêtement. [0032] Dans certains modes de réalisation du quatrième aspect, la production de formations à structure tridimensionnelle dans une couche en relief de surface sur le substrat comprend l'application d'un revêtement de laque gaufrable sur le substrat et ensuite simultanément le gaufrage et le durcissement du revêtement de laque. Dans certains modes de réalisation du quatrième aspect, la production du revêtement comprend l'application d'une composition de revêtement sur la couche en relief de surface, par exemple par héliogravure. Selon les besoins, le revêtement de laque gaufrable et la composition de revêtement peuvent comprendre de manière appropriée les particules d'oxyde de tungstène dopé ou en phase Magnéli et/ou les nanoparticules d'oxyde métallique avant l'application. [0033] Conformément à un cinquième aspect, l'invention fournit un dispositif de sécurité sur un substrat polymère pour un document de sécurité, le dispositif de sécurité comprenant une pluralité de couches au moins partiellement superposées sur le substrat, où : au moins l'une des couches comprend un pigment opacifiant ; au moins une autre des couches comprend une composition absorbant l'infrarouge comprenant des particules d'oxyde de tungstène dopé ou en phase Magnéli ; et les couches sont superposées de sorte que des zones de contraste sur le substrat ayant des densités visuellement contrastées du pigment et/ou de la composition absorbant l'infrarouge produisent une image fantôme. [0034] En raison de l'au moins une couche absorbant l'infrarouge ainsi intégrée dans un 7 dispositif d'image fantôme, un document de sécurité comportant le dispositif de sécurité peut avoir une sécurité améliorée. L'image fantôme avec une variation visible de la coloration ou de la densité de pigment fournit un article de conception visible attrayant et sécurisé à la lumière du jour, tandis que le dispositif de sécurité peut être inspecté par un dispositif de balayage infrarouge, tel qu'une caméra infrarouge, pour authentifier le document en révélant un article masqué sous rayonnement infrarouge. [0035] Les inventeurs ont découvert de manière surprenante qu'une composition absorbant l'infrarouge comprenant des particules d'oxyde de tungstène dopé ou en phase Magnéli absorbe suffisamment un rayonnement infrarouge pour permettre à des zones opacifiées sur un document de sécurité recouvert de la composition d'être distinguées de zones opacifiées adjacentes dépourvues de la composition, malgré la présence du pigment d'opacification. Des régions opacifiées typiques sur des substrats polymères transparents contiennent plusieurs couches d'opacification pour fournir des opacités visibles similaires à des billets de banque en papier. Il est donc surprenant que de telles régions opacifiées soient suffisamment transparentes pour l'absorption dans l'infrarouge pour permettre de visualiser une image d'absorption dans l'infrarouge masquée sous rayonnement infrarouge. [0036] Conformément à un sixième aspect, l'invention fournit un procédé de production d'un dispositif de sécurité sur un substrat polymère pour un document de sécurité, le procédé comprenant l'application d'une pluralité de couches sur le substrat de sorte que les couches soient au moins partiellement superposées, où : au moins l'une des couches comprend un pigment opacifiant ; au moins une autre des couches comprend une composition absorbant l'infrarouge comprenant des particules d'oxyde de tungstène dopé ou en phase Magnéli ; et les couches sont superposées de sorte que des zones de contraste sur le substrat ayant des densités visuellement contrastées du pigment et/ou de la composition absorbant l'infrarouge produisent une image fantôme. [0037] Dans certains modes de réalisation des cinquième et sixième aspects, l'image fantôme est produite à l'intérieur d'une région opacifiée du document de sécurité formée par une ou plusieurs des couches comprenant le pigment qui sont appliquées en continu sur la région opacifiée. Dans certains modes de réalisation, au moins deux, ou au moins trois, ou au moins quatre, par exemple cinq, des couches comprenant le pigment sont appliquées en continu sur la région opacifiée. [0038] Dans certains modes de réalisation des cinquième et sixième aspects, la composition absorbant l'infrarouge produit une image masquée pouvant être visualisée par une caméra infrarouge lorsque le dispositif de sécurité est irradié avec une lumière comprenant au moins un rayonnement infrarouge. [0039] Dans certains modes de réalisation des cinquième et sixième aspects, au moins deux des couches comprennent la composition absorbant l'infrarouge et sont superposées de 8 sorte que des densités contrastées de la composition absorbant l'infrarouge sur le substrat produisent l'image masquée en tant qu'image à tons multiples. [0040] Dans certains modes de réalisation des cinquième et sixième aspects, au moins l'une, et éventuellement chacune, des couches comprenant la composition absorbant l'infrarouge comprend en outre le pigment. [0041] Dans certains modes de réalisation des cinquième et sixième aspects, les zones de contraste sur le substrat ont des densités visuellement contrastées du pigment. Dans ces modes de réalisation ou dans d'autres, les zones de contraste sur le substrat ont des densités visuellement contrastées de la composition absorbant l'infrarouge. [0042] Dans certains modes de réalisation des cinquième et sixième aspects, au moins l'une des couches est présente de manière sélective sur au moins l'une des zones de contraste qui a ainsi une densité du pigment et/ou de la composition absorbant l'infrarouge plus élevée que celle d'une zone de contraste environnante, moyennant quoi l'image fantôme est une image fantôme positive. Dans d'autres modes de réalisation, au moins l'une des couches est omise de manière sélective sur au moins l'une des zones de contraste qui a ainsi une densité du pigment et/ou de la composition absorbant l'infrarouge plus faible que celle d'une zone de contraste environnante, moyennant quoi l'image fantôme est une image fantôme négative. [0043] Dans certains modes de réalisation des cinquième et sixième aspects, les particules d'oxyde de tungstène dopé ou en phase Magnéli sont présentes à une charge comprise entre environ 0,12 g/m2 et environ 1,2 g/m2, de préférence entre environ 0,5 g/m2 et environ 0,75 g/m2, dans au moins l'une, et éventuellement chacune, des couches comprenant la composition absorbant l'infrarouge. [0044] Dans certains modes de réalisation des cinquième et sixième aspects, les particules d'oxyde de tungstène dopé ou en phase Magnéli sont présentes à une charge suffisante pour qu'au moins 70% d'une intensité d'au moins une longueur d'onde d'un rayonnement infrarouge, de préférence d'un rayonnement infrarouge proche, soient absorbés lorsque la lumière comprenant le rayonnement infrarouge est transmise à travers une zone du dispositif de sécurité comprenant la composition absorbant l'infrarouge. [0045] Dans certains modes de réalisation des cinquième et sixième aspects, le pigment opacifiant comprend du dioxyde de titane particulaire ayant une taille de particules comprise entre 200 et 400 nm. [0046] Dans certains modes de réalisation des cinquième et sixième aspects, le substrat est un substrat polymère transparent. Dans certains modes de réalisation, le substrat peut être un substrat polymère opaque. Un exemple d'un substrat polymère opaque est fourni dans la demande de brevet Australien 2017901840 du demandeur, dont le contenu est incorporé ici à titre de référence. 9 [0047] Dans certains modes de réalisation du sixième aspect, l'application de la pluralité de couches sur le substrat comprend l'application de couches successives d'une composition de revêtement sur le substrat, par exemple par héliogravure. Selon les besoins, la composition de revêtement peut comprendre de manière appropriée les particules d'oxyde de tungstène dopé ou en phase Magnéli et/ou le pigment dispersé(es) dans une résine ou un liant avant l'application. Après chaque application, les compositions de revêtement peuvent être séchées et/ou durcies. [0048] Conformément à un septième aspect, l'invention fournit un procédé d'inspection d'un document de sécurité selon le cinquième aspect, le procédé comprenant le fait : d'irradier le dispositif de sécurité avec une lumière comprenant au moins un rayonnement infrarouge ; et de détecter le rayonnement infrarouge transmis à travers ou réfléchi par le dispositif de sécurité. [0049] Dans certains modes de réalisation du septième aspect, le rayonnement infrarouge comprend un rayonnement infrarouge proche. [0050] Dans certains modes de réalisation du septième aspect, la détection du rayonnement infrarouge comprend la visualisation d'une image masquée produite par la composition absorbant l'infrarouge avec une caméra infrarouge. Dans certains de ces modes de réalisation, l'image masquée est produite par un rayonnement infrarouge réfléchi par le dispositif de sécurité. [0051] Conformément à un huitième aspect, l'invention fournit un document de sécurité comprenant une région opacifiée, le document de sécurité comprenant un substrat polymère ; et une pluralité de couches au moins partiellement superposées sur la région opacifiée du substrat, où : au moins l'une des couches comprend une composition absorbant l'infrarouge comprenant des particules d'oxyde de tungstène dopé ou en phase Magnéli ; et au moins une autre des couches comprend un pigment opacifiant. [0052] En raison de l'au moins une couche absorbant l'infrarouge, la région opacifiée peut être irradiée avec un rayonnement infrarouge et inspectée par un dispositif de balayage infrarouge, tel qu'une caméra infrarouge, pour authentifier le document de sécurité ou pour déterminer la présence ou l'étendue d'usure ou de dommage sur la région opacifiée. [0053] Dans certains modes de réalisation du huitième aspect, les particules d'oxyde de tungstène dopé ou en phase Magnéli sont présentes à une charge comprise entre environ 0,12 g/m2 et environ 1,2 g/m2, de préférence entre environ 0,5 g/m2 et environ 0,75 g/m2, dans au moins l'une, et éventuellement chaque couche comprenant les particules. [0054] Dans certains modes de réalisation du huitième aspect, au moins deux couches de la pluralité de couches comprennent les particules d'oxyde de tungstène dopé ou en phase Magnéli, les au moins deux couches ayant des charges différentes des particules. Fa- cultativement, les au moins deux couches peuvent chacune également comprendre le pigment opacifiant. [0055] Dans certains modes de réalisation du huitième aspect, le substrat est un substrat polymère transparent. Dans d'autres modes de réalisation, le substrat est un substrat polymère opaque. Un exemple d'un substrat polymère opaque est fourni dans la demande de brevet Australien 2017901840 du demandeur, dont le contenu est incorporé ici à titre de référence. [0056] Dans certains modes de réalisation du huitième aspect, chaque couche de la pluralité de couches comprend le pigment opacifiant. Typiquement, au moins l'une des couches comprenant le pigment opacifiant est appliquée en continu sur la région opacifiée. Dans certains modes de réalisation, au moins deux, ou au moins trois, ou au moins quatre, par exemple cinq, des couches comprenant le pigment sont appliquées en continu sur la région opacifiée. [0057] Dans certains modes de réalisation du huitième aspect, le pigment opacifiant comprend du dioxyde de titane particulaire. Le dioxyde de titane particulaire peut avoir une taille de particules comprise entre 200 et 400 nm. [0058] Dans certains modes de réalisation du huitième aspect, les couches comprennent une matrice ou un liant polymère transparent(c). [0059] Dans certains modes de réalisation du huitième aspect, le document de sécurité est un billet de banque suspecté d'avoir une usure ou un dommage sur la région opacifiée, par exemple un billet de banque usé. [0060] Conformément à un neuvième aspect, l'invention fournit un procédé d'inspection d'un document de sécurité selon le huitième aspect, le procédé comprenant le fait : d'irradier la région opacifiée avec une lumière comprenant au moins un rayonnement infrarouge ; et de détecter le rayonnement infrarouge transmis à travers ou réfléchi par la région opacifiée. [0061] Dans certains modes de réalisation du neuvième aspect, le rayonnement infrarouge comprend un rayonnement infrarouge proche. [0062] Dans certains modes de réalisation du neuvième aspect, la détection du rayonnement infrarouge comprend la visualisation du rayonnement infrarouge transmis à travers ou réfléchi par la région opacifiée avec une caméra infrarouge. [0063] Dans certains modes de réalisation du neuvième aspect, la détection du rayonnement infrarouge comprend la mesure d'une intensité du rayonnement infrarouge réfléchi par au moins une partie de surface de la région opacifiée. Dans certains de ces modes de réalisation, le procédé comprend en outre le fait de déterminer laquelle de la pluralité de couches est exposée au niveau de l'au moins une partie de surface de la région opacifiée en comparant l'intensité à des plages prédéterminées caractéristiques des couches. 11 100641 Dans certains modes de réalisation des premier à neuvième aspects, l'oxyde de tungstène dopé ou en phase Magnéli est un oxyde de tungstène dopé, tel qu'un oxyde de tungstène dopé au césium. Dans certains modes de réalisation, l'oxyde de tungstène dopé au césium répond à la formule CsxW03, où x est compris entre 0,2 et 0,4, par exemple d'environ 0,33. L'oxyde de tungstène dopé au césium peut ainsi être CS0,33 w03. [0065] Dans certains modes de réalisation des premier à neuvième aspects, les particules d'oxyde de tungstène dopé ou en phase Magnéli ont une taille moyenne de particules inférieure à environ 1000 nm, ou inférieure à environ 350 nm, ou inférieure à environ 200 nm, par exemple inférieure à environ 100 nm. [0066] Dans certains modes de réalisation des premier à neuvième aspects, le document de sécurité est un substrat d'un billet de banque. Dans certains modes de réalisation, le document de sécurité est un billet de banque. [0067] Lorsque les termes « comprennent », « comprend », et « comprenant » sont utilisés dans la spécification (y compris les revendications), ils doivent être interprétés comme spécifiant les articles, entiers, étapes ou composants indiqués, mais n'excluant pas la présence d'un(e) ou de plusieurs autre(s) article(s), entier(s), étape(s) ou composant(s), ou un groupe de ceux-ci. [0068] Des aspects supplémentaires de l'invention apparaissent ci-dessous dans la des- cription détaillée de l'invention. Brève description des dessins [0069] Des modes de réalisation de l'invention seront illustrés ici à titre d'exemple uniquement en se référant aux dessins annexés dans lesquels : [0070] [fig.1] La Figure I représente schématiquement, en vue en plan, un billet de banque comprenant une fenêtre transparente, selon un mode de réalisation de l'invention. [0071] [fig.2] La Figure 2 représente schématiquement le billet de banque de la Figure I, en vue en coupe latérale suivant la ligne de coupe A-B représentée dans la Figure 1, positionné entre la source de rayonnement et le détecteur infrarouge d'une machine de traitement ou d'inspection de billets de banque. [0072] [fig.3] La Figure 3 représente schématiquement, en vue en coupe latérale, un billet de banque comprenant une fenêtre transparente, selon un autre mode de réalisation de l'invention, positionné entre la source de rayonnement et le détecteur infrarouge d'une machine de traitement ou d'inspection de billets de banque. [0073] [fig.4] La Figure 4 représente schématiquement, en vue en coupe latérale, un dispositif de sécurité sur un substrat de billet de banque, selon un autre mode de réalisation de l'invention. [0074] [fig.5] La Figure 5 représente schématiquement, en vue en plan, un dispositif de 12 sécurité d'image fantôme sur un substrat de billet de banque, selon un autre mode de réalisation de l'invention. [0075] [fig.6] La Figure 6 représente schématiquement un procédé de production du dispositif de sécurité d'image fantôme de la Figure 5, selon un autre mode de réalisation de l'invention. [0076] [fig.7] La Figure 7 représente schématiquement, en vue en plan, un dispositif de sécurité d'image fantôme sur un substrat de billet de banque, selon un autre mode de réalisation de l'invention. [0077] [fig.8] La Figure 8 représente schématiquement le dispositif de sécurité d'image fantôme de la Figure 7, en vue en coupe latérale suivant la ligne de coupe A-B représentée dans la Figure 7. [0078] [fig.9]La Figure 9 représente schématiquement, en vue en plan, un dispositif de sécurité d'image fantôme sur un substrat de billet de banque, selon un autre mode de réalisation de l'invention. [0079] [fig.10] La Figure 10 représente schématiquement le dispositif de sécurité d'image fantôme de la Figure 9, en vue en coupe latérale suivant la ligne de coupe A-B représentée dans la Figure 9. [0080] [fig.1 1] La Figure 11 représente schématiquement, en vue en coupe latérale, un dispositif de sécurité d'image fantôme sur un substrat de billet de banque, selon un autre mode de réalisation de l'invention. [0081] [fig.12] La Figure 12 représente schématiquement, en vue en coupe latérale, un dispositif de sécurité d'image fantôme sur un substrat de billet de banque, selon un autre mode de réalisation de l'invention. [0082] [fig.13] La Figure 13 représente schématiquement, en vue en plan, un dispositif de sécurité infrarouge masqué détectable en irradiant le dispositif de sécurité d'image fantôme de la Figure 12 et en visualisant le dispositif avec une caméra infrarouge. [0083] [fig.14] La Figure 14 représente schématiquement, en vue en coupe latérale, un billet de banque comprenant une région opacifiée selon un autre mode de réalisation de l'invention, positionné sous une source de rayonnement et un détecteur infrarouge d'une machine d'évaluation d'usure, de dommage ou de qualité de fabrication du billet de banque. [0084] [fig.15] La Figure 15 représente schématiquement, en vue en coupe latérale, un billet de banque comprenant une région opacifiée selon un autre mode de réalisation de l'invention. [0085] [fig.16] La Figure 16 représente schématiquement, en vue en coupe latérale, un billet de banque comprenant une région opacifiée et une fenêtre transparente selon un autre mode de réalisation de l'invention, positionné entre une source de rayonnement et un détecteur infrarouge d'une machine de traitement ou d'inspection de billets de banque. 13 100861 Ifig.171 [0087] [fig.18] [0088] [fig.19] Définitions Document de sécurité [0089] Tel qu'utilisé ici, le terme document de sécurité inclut tous les types de documents de valeur et de documents d'identification, y compris, mais sans s'y limiter, les éléments suivants : des articles de monnaie tels que des billets de banque et des pièces de monnaie, des cartes de crédit, des chèques, des passeports, des cartes (l'identité, des valeurs mobilières et des certificats d'actions, des permis de conduire, des titres de propriété, des documents de voyage tels que des billets d'avion et de train, des cartes et des billets d'entrée, des certificats de naissance, de décès et de mariage et des relevés de notes. Substrat [0090] L'utilisation de matières plastiques ou de matériaux polymères dans la fabrication de documents de sécurité mis au point en Australie a été couronnée de succès, car les billets de banque en polymère sont plus durables que leurs équivalents en papier et peuvent également incorporer des fenêtres et d'autres articles de sécurité. Le substrat peut donc être une matière plastique ou un matériau polymère y compris, mais sans s'y limiter, le polypropylène (PP), le polyéthylène (PE), le polycarbonate (PC), le chlorure de polyvinyle (PVC), le polyéthylène téréphtalate (PET) ; ou un matériau composite de deux de ses matériaux ou plus. 100911 Dans certains modes de réalisation, le substrat est un matériau polymère transparent. Un substrat transparent particulièrement approprié est le polypropylène et en particulier le polypropylène à orientation hiaxiale. 100921 Dans certains modes de réalisation, le substrat est un substrat polymère opaque. Des exemples et des procédés de construction d'un tel substrat polymère opaque sont par exemple fournis dans la demande de brevet Australien 2017901840 du demandeur. Le substrat polymère opaque est opacifié au cours de la fabrication du film lui-même par l'inclusion d'un additif opacifiant dans le polymère au cours de l'extrusion. C'est-à-dire que le film polymère est opacifié en raison de ses propriétés générales plutôt qu'en raison de l'ajout de couches opacifiantes. Un tel exemple d'un film polymère approprié est un polypropylène à orientation hiaxiale (BOPP) dans lequel des particules de dioxyde de titane sont ajoutées au cours de la fabrication pour créer un film polymère blanc. [0093] Dans certains modes de réalisation, le substrat a une épaisseur commise entre 60 et 100 microns, de préférence entre 65 et 90 microns. 14 Fenêtre 100941 Un article de sécurité commun aux billets de banque en polymère fabriqués pour l'Australie et d'autres pays est une zone ou « fenêtre » transparente. Des billets de banque produits sur un substrat polymère transparent comprennent typiquement un ou plusieurs revêtement(s) pigmenté(s) (couches d'opacification) pour former des régions opacifiées du billet de banque. On obtient ainsi une fenêtre dans le billet de banque en laissant une zone du substrat de billet de banque transparent exempte des revêtements pigmentés. [0095] En variante, une fenêtre peut être produite dans un billet de banque en papier en incluant un substrat polymère transparent en tant qu'insert dans une section découpée du substrat papier opaque. [0096] Telles qu'utilisées ici, des fenêtres de bord sont des fenêtres qui s'étendent jusqu'à un bord du billet de banque, tandis que des fenêtres bord à bord s'étendent sur toute la largeur du billet de banque, d'un bord au bord opposé. Des fenêtres de plus grandes dimensions sur des billets de banque, y compris des fenêtres de bord et bord à bord, sont de plus en plus populaires car elles augmentent le niveau dc sécurité. Opacification [0097] Les régions opacifiées dc billets dc banque produites sur un substrat polymère transparent comprennent typiquement au moins une couche d'opacification imprimée, avec des articles de conception imprimés ou des articles dc sécurité appliqués ensuite par-dessus. Typiquement, plusieurs couches d'opacification superposées sont séquentiellement imprimées pour fournir une densité de pigment appropriée pour une opacification. [0098] Les couches d'opacification peuvent comprendre n'importe quel opacifiant qui opacifie de manière appropriée le substrat, tel que perçu par un observateur. L'opacifiant est typiquement un pigment sous la forme d'un matériau particulairc, qui est dispersé ou lié dans un liant ou une matrice polymère. Les particules de pigment peuvent éventuellement être revêtues ou autrement modifiées en surface pour améliorer leur dispersibilité. [0099] Les couches d'opacification peuvent comprendre un pigment qui n'absorbe essen- tiellement pas la lumière visible, mais qui opacifie le substrat par diffusion et/ou réfraction de la lumière visible. À moins que d'autres agents colorants ne soient également inclus, des substrats transparents recouverts de couches d'opacification d'épaisseur et de densité de pigment suffisantes combinées apparaîtront en blanc à un observateur lorsqu'ils sont observés à la lumière du jour, étant donné qu'une large plage de longueurs d'onde de lumière visible est essentiellement réfléchie par le substrat en raison de la diffusion de lumière par les particules de pigment. 101001 Des pigments de diffusion (blancs) ont globalement un indice de réfraction élevé par rapport à la matrice clans laquelle ils sont dispersés. En outre, on comprendra que la taille de particules du pigment affecte le pouvoir de diffusion. Des particules réfractives diffusent la lumière de manière optimale lorsque la taille primaire de particules est égale à environ la moitié de la longueur d'onde de la lumière. Étant donné que l'oeil humain est plus sensible à la lumière jaune-verte, avec une longueur d'oncle d'environ 550 nm, des particules de pigment d' une taille de particules comprise entre 200 et 300 nm sont considérées comme des opacifiants optimaux dans l'art. Les particules de pigment peuvent donc avoir des tailles dc particules principalement dans une plage allant de 150 nm à 500 nm, par exemple de 200 nm à 400 nm. Des particules ayant une taille inférieure à environ 100 nm peuvent être trop petites pour diffuser efficacement la lumière visible. [0101] Un pigment particulièrement approprié pour l'opacification de substrats en film selon l'invention est le dioxyde de titane particulaire, de préférence avec une teneur élevée en phase rutile (bien que l'anatase soit également considérée comme efficace). Le dioxyde de titane rutile a un indice de réfraction (2,73) supérieur à celui de nombreux autres pigments blancs. Bien que le dioxyde de titane soit ainsi préféré, d'autres pigments opacifiants tels que l'oxyde d'antimoine, l'oxyde de zinc, le carbonate de calcium, le silicate de magnésium (talc) et autres analogues peuvent également être utilisés. Article ou Dispositif de sécurité [0102] Tel qu'utilisé ici, le terme article ou dispositif de sécurité inclut l'un quelconque d'un grand nombre de dispositifs, d'éléments ou d'articles dc sécurité destinés à protéger un jeton ou un document de sécurité contre la contrefaçon, la copie, la modification ou la falsification. Les articles ou dispositifs de sécurité peuvent être fournis dans ou sur le substrat du document de sécurité, y compris dans une ou plusieurs couche(s) appliquée(s) sur le substrat de base. Un substrat de document de sécurité peut ainsi être fonctionnalisé avec des articles de sécurité par n'importe quelle technique appropriée, y compris le revêtement, le gaufrage, l'impression, l'adhésion, l'estampage à chaud et autres analogues. Les articles de sécurité peuvent prendre une grande variété de formes, telles que des fils de sécurité intégrés dans des couches du document de sécurité ; des encres de sécurité telles que des encres fluorescentes, luminescentes et phosphorescentes, des encres métalliques, des encres iridescentes, des encres photo-chromatiques, thermochromatiques, hydrochromiques ou piézochromiques ; des articles imprimés ou gaufrés, y compris des structures en relief ; des couches d'interférence ; des dispositifs à cristaux liquides ; des lentilles et des structures lenticulaires ; des dispositifs optiquement variables (OVD) tels que des dispositifs diffractifs comportant des réseaux de diffraction, des hologrammes et des éléments 16 optiques diffractifs (DOE). Images fantômes 101031 Sur des documents de sécurité à base de polymère tels que des billets de banque, une image fantôme est considérée comme étant l'équivalent d'un filigrane sur un billet de banque en papier. Une image fantôme, visible pour un observateur à la lumière du jour sous la forme d'un indice, d'un symbole ou d'un motif, est produite par des variations de la coloration ou de la densité de pigment entre des zones visuellement contrastées (zones de contraste ci-après) sur la surface du substrat polymère. Une image fantôme peut être produite dans une région opacifiée de billets de banque en polymère par impression sélective de certaines des couches d'opacification pigmentées sur le substrat. [0104] Une image fantôme positive comporte globalement des couches d'opacification addi- tionnelles présentes sélectivement sous, entre ou sur l'autre/les autres couche(s) d'opacification, de sorte qu'un indice, un symbole ou un motif paraisse plus foncé (plus opaque, ou avec une couleur subtilement différente) par rapport à un fond clair (moins opaque, ou plus blanc). Inversement, une image fantôme négative comporte globalement des zones dans lesquelles une ou plusieurs des couches d'opacification est/sont omisc(s) de manière sélective, de sorte qu'un indice, un symbole ou un motif paraisse plus clair par rapport à un fond plus foncé. Couches en relief de surface [0105] Certains dispositifs de sécurité comportent une couche en relief de surface formée sur une surface du substrat, souvent dans une fenêtre d'un billet de banque. La couche en relief de surface comprend des formations à structure tridimensionnelle, qui sont actives de manière typiquement optique. Par exemple, une couche en relief peut comprendre des structures diffractivcs telles que des DOE, des réseaux de diffraction et des hologrammes et des dispositifs optiquement variables non diffractifs, y compris ceux comprenant des éléments de focalisation tels que des micro-lentilles et des éléments de micro-imagerie structurés pour une visualisation à travers de tels éléments. [0106] Pour produire de telles couches en relief de surface, une laque transparente, dur- cissablc par rayonnement, est typiquement appliquée en tant que revêtement sur le substrat polymère. La laque est ensuite gaufrée avec une cale ou un rouleau ayant une microstructure de surface tridimensionnelle, et simultanément durcie avec un rayonnement UV pour produire une couche en relief micro-structurée adhérant au substrat. Cependant, d'autres procédés de production de couches en relief de surface micro-structurées sont disponibles, y compris le gaufrage à chaud d'une structure dans une couche de surface ou un substrat à activation thermique sur le substrat, ou en transférant et en faisant adhérer des formations de laque à partir d'une surface d'impression micro-structurée sur le substrat. 17 Description détaillée [0107] La présente invention se rapporte à des documents de sécurité, et des dispositifs de sécurité sur de tels documents, qui comportent une composition absorbant l'infrarouge comprenant des particules (l'oxyde de tungstène dopé ou en phase Magnéli qui absorbent fortement dans le spectre de lumière infrarouge proche, mais faiblement dans le spectre visible. Les inventeurs ont découvert que ces propriétés pouvaient être exploitées pour renforcer la sécurité de documents de sécurité et/ou pour faciliter un traitement ou un criblage assisté par machine de documents de sécurité. Ainsi des paramètres tels que l'authenticité, l'usure, le dommage, la qualité de fabrication, l'emplacement dans une machine et le comptage numérique de documents de sécurité tels que des billets de banque peuvent être déterminés par des procédés comportant unc étape consistant à irradier le document avec unc lumière, et à imager un article infrarouge masqué ou à mesurer l'intensité (absolue, ou relative d'autres composantes spectrales) du rayonnement infrarouge réfléchi par, ou transmis à travers, le document de sécurité. Particules d'oxyde de tungstène dopé ou en phase Magnéli [0108] Les compositions absorbant l'infrarouge de l'invention comprennent des particules d'oxyde de tungstène dopé ou en phase Magnéli. Le trioxydc de tungstène cristallin non modifié (W03) n'absorbe essentiellement pas dans le spectre de lumière infrarouge proche. Cependant, la modification d'oxyde de tungstène par dopage avec unc variété d'éléments, ou par réduction de la teneur en oxygène pour produire une phase Magnéli, introduit des électrons libres dans le matériau, réordonne la structure cristalline et diminue la bande interdite. De tels matériaux peuvent présenter des propriétés conductrices et une forte absorption dans le spectre de lumière infrarouge proche. [0109] Des oxydes de tungstène dopés appropriés peuvent comprendre des ions dopants tels que 1-1., Li', Na', K Rb', Cs', At-, TV, qui produisent une structure cristalline de type bronze de tungstène dans le matériau. Des oxydes de tungstène en phase Magnéli appropriés peuvent répondre à la formule WO' où 2,45